(57)【要約】【課題】官能基を有するポリアルキレングリコールをアクリル系ポリマーからなる材料に添加することにより、容易に官能基を有する材料を提供する。【解決手段】含水率が１０重量％以上の官能基を有するアクリル系ポリマーからなる材料。さらには、材料の空孔率が３０％以上であることを特徴とする官能基を有するアクリル系ポリマーからなる材料。【選択図】なし【特許請求の範囲】
【請求項１】
含水率が１０重量％以上であることを特徴とする官能基を有するアクリル系ポリマーからなる材料。
【請求項２】
材料の空孔率が３０％以上であることを特徴とする請求項１記載の官能基を有するアクリル系ポリマーからなる材料。
【請求項３】
アクリル系ポリマーがポリメチルメタクリレートであることを特徴とする請求項１記載の官能基を有するアクリル系ポリマーからなる材料。
【請求項４】
材料にポリアルキレングリコールが含まれていることを特徴とする請求項１〜３のいずれかに記載の官能基を有するアクリル系ポリマーからなる材料。
【請求項５】
官能基を有するポリアルキレングリコールを含む水溶液をアクリル系ポリマーからなる材料に接触させることを特徴とする官能基を有するアクリル系ポリマーからなる材料の製造方法。
【発明の詳細な説明】
【０００１】
【発明の属する技術分野】
本発明は、官能基を有するアクリル系ポリマーからなる材料およびその製造方法に関するものであり、官能基を有するポリアルキレングリコールを含む水溶液をアクリル系ポリマーからなる材料に接触させることにより、容易に官能基を有するアクリル系ポリマーからなる材料を提供できる。
【０００２】
【従来の技術】
近年、官能基を有する材料がアフィニティーなどの研究用材料として、またリガンドを導入した医療材料を製造するための反応性材料として用いられてきた。官能基を導入するための材料の担体素材としては、セルロース、セルロース誘導体、アガロース、ポリオレフィン、ポリエステル、ポリスチレン、ポリアクリロニトリル、ポリメタクリル酸メチル、ポリスルホン系ポリマー、キチン、キトサンなどの高分子化合物が用いられてきた。これら担体の形状としては、ビーズ、繊維、中空糸膜、平膜、ゲルなどが用いられている。
【０００３】
しかし、これら担体に官能基を導入する際は、臭化シアンで活性基を表面に導入したり、α−クロロアセトアミドメチル基などの活性基を表面に導入したりして、表面化学反応により官能基を導入する必要があった（例えば、特許文献１参照）。これらの手法は研究用途などでは頻繁に用いられているが、医療材用途などの大量生産に用いる場合は、合成操作が煩雑で、反応物質や溶媒を大量に使用するため大量の廃液、廃棄物が出るなど製造コストがかかってしまう問題があった。
【０００４】
アクリル系ポリマー、特にポリメタクリレート系ポリマーは生体適合性に優れており、眼内レンズやコンタクトレンズ、人工腎臓をはじめとして種々の分離膜やフィルム、ハイドロゲルなどに用いられている。しかし、現在利用されているアクリル系ポリマーに官能基を導入する際は、加水分解したり（例えば、非特許文献１参照）、官能基を有するモノマーと共重合したりするなどして、上記と同じく官能基の導入にかかるコストが生産上大きな問題となっている。一方、アクリル系ポリマーのような合成物質とポリアルキレングリコールと結合した物質との相互作用を利用した組成物に関する技術が知られており（特許文献２参照）、該技術によれば基材への生理活性物質の固定化は可能である。
【０００５】
【特許文献１】
国際公開第９７／０２７８７８号パンフレット
【０００６】
【非特許文献１】
伊藤嘉浩ら、「プロシーディングズ  オブ  ナショナル  アカデミー  オブ  サイエンシズ（Proceedings of National Academy of Sciences）」，ナショナル  アカデミー  オブ  サイエンス  オブ  ザ  ユナイテッド  ステイツ  オブアメリカ（National Academy of Sciences of the United States of America），１９９６年，９３巻，ｐ．３５９８−３６０１
【０００７】
【特許文献２】
特表２００１−５２７５３９号公報
【０００８】
【発明が解決しようとする課題】
本発明では、上記の問題を考慮して、汎用的に用いられているアクリル系ポリマーからなる材料に容易にかつ効率的に官能基を導入できる方法とそれにより得られる製造コストのかからない材料を提供することを目的とする。
【０００９】
【課題を解決するための手段】
上記目的を達成するために、本発明は以下の構成を有する。すなわち、含水率が１０重量％以上であることを特徴とする官能基を有するアクリル系ポリマーからなる材料、および含水状態のアクリル系ポリマーからなる材料に官能基を有するポリアルキレングリコールを含む水溶液を接触させ、ポリアルキレングリコールをアクリル系ポリマーに固定化することによりアクリル系ポリマーに官能基を導入する方法である。
【００１０】
【発明の実施の形態】
本発明におけるアクリル系ポリマーとは、主としてアクリル酸、メタクリル酸およびそれらの誘導体などからなる重合体であり、具体的にはポリメチルメタクリレート、ポリメチルアクリレート、ポリエチルメタクリレート、ポリエチルアクリレート、ポリプロピルメタクリレート、ポリプロピルアクリレート、ポリブチルメタクリレート、ポリブチルアクリレート、ポリフェニルメタクリレート、ポリフェニルアクリレートなどが挙げられるが、生体適合性の点からポリメチルメタクリレートが望ましい。本発明で用いられるアクリル系ポリマーは、その他のモノマーを共重合することにより適宜、コポリマーとして用いてもよい。
【００１１】
本発明に好ましく用いられるポリメチルメタクリレートは、アイソタクチック構造部分とシンジオタクチック構造部分をもつが、アイソタクチックリッチのポリマーを単独で用いてもよいし、シンジオタクチックリッチのポリマーを単独で用いてもよい。しかし、アイソタクチシチの高いポリメチルメタクリレートと、シンジオタクチシチの高いポリメチルメタクリレートとは、ある条件下において構造的な絡み合い、いわゆるステレオコンプレックスを形成できるため、成形性の観点から両者をブレンドしてステレオコンプレックス構造をもたせたものが望ましい。
【００１２】
アイソタクチックポリメチルメタクリレートとしては、アイソタクチック構造（トライアド表示）が５０％以上、好ましくは７０％以上を含むものが用いられる。ポリメチルメタクリレートの立体構造は核磁気共鳴吸収法によって、定量的に求めることができる。アイソタクチックポリメチルメタクリレートは一般にグリニヤ試薬またはアルキルリチウムなどの有機金属化合物を用いる重合によって得られ、このような方法によれば、アイソタクチック構造の含量９０％以上のポリマーを得ることも可能である。
【００１３】
一方、シンジオタクチシチの高いシンジオタクチックポリメチルメタクリレートは通常のラジカル重合によって得られる。この場合、カルボキシル基や、スルホン酸基などの陰イオン性基あるいは第４級アンモニウム基や、アミノ基などの陽イオン性基、さらにヒドロキシエチルメタクリレートやアクリルアミドなどの非イオン性基などを含有するビニルモノマーなどを１種類以上共重合することも可能である。また、ポリメチルメタクリレート単独重合品や分子量の異なったポリマー、あるいは異なる種類の共重合ポリマーなどを数種類混合して用いることも、必要に応じて行なわれる。
【００１４】
ポリメチルメタクリレート系ポリマーの平均分子量は、目的とする材料の構造や、機械的特性、さらに紡糸性などを考慮すると、通常１０万以上が好ましい。
【００１５】
材料の形態としては、繊維状のもの、球状のもの、平膜状のもの、中空糸膜状のものなど特に限定されない。
【００１６】
本発明で使用されるポリメチルメタクリレート系ポリマーは、例えば公知の乾湿式紡糸法で製造できる。ポリメチルメタクリレート系ポリマーの原液の溶媒としては、ゾル−ゲル変化を示すポリメタクリレート系ポリマーを溶解する溶媒はすべて使用可能であるが、原液を冷却した時に適当な温度で、ゲル化する溶媒が好ましく使用される。さらに、凝固時に脱溶媒して製品とするための凝固剤としては、水が好ましく用いられるため、この水と置換容易な溶媒が特に好ましい。このため、ジメチルスルホキシド、ジメチルホルムアミド、アセトニトリル、酢酸、アセトン、メチルエチルケトン、およびこれらの相互混合物などが用いられる。
【００１７】
また、ポリメチルメタクリレート系ポリマーの原液のポリマー濃度も分子量と同様に材料の構造や機械的特性あるいは紡糸性に関与してくるものであり、得られる材料の構造および機械的特性を考慮すると、原液中のポリマー濃度は５〜３０重量％、さらには１０〜３０重量％の範囲に設定されることが好ましい。
【００１８】
さらに、材料の細孔径制御のために、多価アルコールや水、塩などといった第３の添加剤を加えることも通常行なわれる手段である。
【００１９】
このようして得られるポリメチルメタクリレート系ポリマーの原液の粘度は繊維状や中空糸膜状に製造する場合、紡糸性と深く関わってくる要因であり、用いる口金の形状や寸法あるいは制御可能な温度範囲、ゾル−ゲル変化温度などを考慮して決定することが好ましい。通常、１０〜８０００ポイズであることが好ましく、さらには１００〜３０００ポイズであることが好ましい。すなわちポリマー濃度と分子量を適宜選択することで最適な紡糸原液条件を設定することが可能となる。
【００２０】
次に、本発明に好ましく用いられる中空糸膜状の含水ポリメチルメタクリレート系材料を製造する例を示す。
【００２１】
通常、中空糸膜の紡糸に用いられる乾湿式紡糸法は、吐出された糸条を空中で伸長し、所定の寸法に設定した後、凝固浴に導いて凝固・脱溶媒を行なう方法であり、一般に広く採用されている。
【００２２】
中空糸は内側に中空部分を形成させるための液体もしくは気体を、外側に重合体を溶液に溶かした紡糸原液を流すことができる多重スリットを用い、これらの液体、気体を凝固浴に吐出することにより得られる。内側に注入される液体としては、たとえば、該紡糸原液の溶媒および水やアルコールなどの凝固剤、これらの混合物、あるいは該共重合体やそれとの混合物の非溶媒であるような疎水性の液体、たとえば、ｎ−オクタン、流動パラフィンなどの脂肪族炭化水素、ミリスチン酸イソプロピルの様な脂肪酸エステルなども使用できる。親水性の凝固剤を使用した場合には凝固剤に親和性の高い親水性ポリマ成分が膜内表面に移動し、凝固する。また、吐出糸条が空中での温度変化によってゲル化したり、凝固によって速やかに強固な構造を形成する場合には、自己吸引や圧入によって、窒素ガスや空気などの不活性気体を用いることができる。このような気体注入法は工程上からも非常に有利な方法である。温度変化によってゲル化をおこすような原液系の場合には、乾式部分において冷風を吹き付け、ゲル化を促進させることができる。中空糸の膜厚は紡糸原液の吐出量により、内径は注入液体もしくは気体の量によりコントロールする方法が一般的である。
【００２３】
吐出口金から浴液までの距離、いわゆる乾式部分の長さ（以下、乾式長と略）は、吐出ゾルの形状を目的寸法までに引き伸ばすために、一定距離を空中部分において、ゾルの状態でドラフトをかけることが好ましい。一方で、急激なドラフトは製糸安定性を低下させるため、ある程度乾式長を長くとることが好ましい。また同時に、乾式長が長すぎると、ゾルの変形が不安定となり、中空糸の寸法安定性が悪くなる傾向がある。したがって、乾式長は１ｍｍ以上、３０ｍｍ以下であることが好ましく、さらに好ましくは２ｍｍ以上２０ｍｍ以下に設定される。
【００２４】
吐出ゾルをゲル化させ中空糸形状を固定するための液浴は、ゲル化のみを行なわせることもあるが、ゲル化と共にその脱溶媒を同時に行なう方が工程上有利な場合が多く、凝固浴として用いられる。したがって、その組成および特にその温度が中空糸の透過特性にも影響を及ぼす可能性がある。一般的には凝固浴温が高くなると、膜の透過性（孔径）は大きくなるが、寸法安定性は低下する傾向にあるため、目的の中空糸の特性に応じた条件が選択され、通常５〜７０℃であることが好ましく、さらには、２０〜５０℃であることが好ましい。凝固浴は通常、水やアルコールなどの凝固剤、または紡糸原液を構成している溶媒との混合物からなる。凝固浴の組成はその凝固性によって、紡糸安定性や中空繊維の膜構造に影響する。
【００２５】
かくして得られた中空糸状ゲルは、十分に水洗され、膜の空隙に水分子を含有した含水ゲル構造が得られる。含水ゲル構造はいったん乾燥すると、再び元の含水ゲル構造に戻すことは困難であるため、乾燥によって、その膜構造が破壊されないようグリセリンなどの保湿剤を付与して、モジュール化などが行われる。
【００２６】
乾燥したポリメタクリレート系多孔質材料の場合は、水に浸漬しても含水状態にはならないが、表面張力の小さいエタノールなどにいったん浸漬した後、水と徐々に置換させることにより、再び含水化させることが可能である。
【００２７】
本発明でいう含水状態とは含水率が１０重量％以上の状態であることをいい、本発明の官能基を有するアクリル系ポリマーからなる材料は含水率が１０重量％以上であることが必要である。含水率とは、水を含んだ材料中の水の重量を含水状態の材料の重量で割った値に１００をかけた値のことをいう。具体的には、水を含んだ材料の表面の水を拭き取り、その重量を測定し、その後その材料を十分乾燥して乾燥重量を測定して、含まれていた水の重量を算出する。
【００２８】
本発明の官能基を有する材料においては、材料の含水率は高いほど、官能基を有するポリアルキレングリコールの固定化効率は高い。したがって、含水率としては１０％重量以上が必要であり、望ましくは３０重量％以上である。
【００２９】
材料を含水状態にするには、材料が多孔質であることが好ましい。多孔質材料における空孔率が高いほど、より高い含水状態を達成できる。ここでいう空孔率とは、以下の式により算出される。
Ａ：実際の材料の乾燥重量（ｇ）
Ｂ：材料に空孔がないと仮定した場合の材料の重量（ｇ）（材料に空孔がないと仮定した場合の体積に材料素材の比重をかけた値）
空孔率＝｛１−（Ａ／Ｂ）｝×１００
空孔率は高いほどよいが、含水率を１０重量％以上とするためには３０％以上が好ましく、さらに好ましくは５０％以上である。
【００３０】
材料の形状としては平膜状、粒子状、中空糸状、繊維状、スポンジ状、カットファイバーなど何でもよいが、官能基を導入後、リガンドを固定化して、血液浄化用途、細胞培養用途に用いる場合は、閉鎖系で圧力損失を伴わず、細胞を傷つけず循環できる利点から中空糸膜が望ましい。また、表面積を確保する点、含水状態とする点からこれらは多孔質であることがのぞましい。多孔質として用いる場合は、透析やろ過機能を付与することができ、血液浄化用途のみならず、バイオリアクターなどの細胞培養用途としても用いることができる。多孔質材料の場合は、製造条件を制御することにより孔の制御も可能である。
【００３１】
本発明における官能基とは、リガンドを容易に反応したり、種々の化学的性質をもつ構造式のものであれば、なんでもよいが、例えば、アミノ基、水酸基、カルボキシル基、スクシンイミド基、メルカプト基、ピリジルジスルフィド基、イミダゾリルカルバミン酸基、エポキシ基、アルデヒド基、ビオチンなどが挙げられる。
【００３２】
アクリル系ポリマーへの官能基の導入は、含水状態のアクリル系ポリマーに官能基を有するポリアルキレングリコールを含む水溶液を添加することにより、達成することができる。ポリアルキレングリコールは疎水的相互作用および水素結合によりアクリル系ポリマーからなる材料に固定化されると考えられる。
【００３３】
官能基をもったポリアルキレングリコールは、合成してもよいが、市販されているものを利用するのが望ましい。例えば、水酸基を有するもの、カルボキシル基を有するもの、アミノ基を有するもの、メルカプト基を有するもの、スクシンイミド基を有するもの、ピリジルジスルフィド基を有するもの、エポキシ基を有するもの、イミダゾリルカルバミン酸基、アルデヒド基、イソシアネート基、ビオチンなどをもつものがシェアウォーター社で市販されている。官能基はポリアルキレングリコールの末端にあっても、側鎖にあっても、主鎖あってもよい。末端官能基の場合は、両末端であっても、片末端であってもよい。
【００３４】
本発明におけるポリアルキレングリコールは、例えばポリエチレングリコールやポリプロピレングリコールに代表される主鎖中に酸素原子を含む親水性の鎖状高分子であるが、ポリアルキレングリコールの一部が修飾されたポリマーであってもよい。ポリアルキレングリコールの分子量は、特に限定されるものではなく、数平均分子量で１０００〜２００００程度のものが用いられるが、基材に対する吸着能を考慮した上での最適な分子量としては、例えば２０００〜１００００程度のものが好ましく用いられる。
【００３５】
材料を血液浄化用カラムとして利用する場合、特に中空糸を用いる場合は以下のようにして製造されるが、特に限定されるものではない。一例を示すと次の通りである。まず、中空糸膜を必要な長さに切断し、必要本数を束ねた後、筒状ケースに入れる。その後両端に仮のキャップをし、中空糸膜両端部にポッティング剤（例えば、二液混合型ポリウレタン系接着剤）を入れる。このとき遠心機でモジュールを回転させながらポッティング剤を入れる方法は、ポッティング剤が均一に充填されるために好ましい方法である。ポッティング剤が固化した後、中空糸膜の両端が開口するように両端部を切断し、中空糸膜モジュールを得る。
【００３６】
【実施例】
以下に実施例を示すが、本発明はこれらに限定されるものではない。
【００３７】
官能基を有するポリエチレングリコールの濃度は高速液体クロマトグラフィーで測定した（溶離液：０．２Ｍ  リン酸緩衝液、ｐＨ８．０、カラム：東ソー製Ｇ３０００ＳＷＸＬ、装置：東ソー社、ＨＰＬＣシステム、流速：１．０ｍｌ／ｍｉｎ）。
【００３８】
固定化率は、官能基を有するポリエチレングリコールのの濃度から下記式により求めた。
固定化率＝官能基を有するポリエチレングリコールの混合前の濃度−混合後の濃度／混合前の濃度
[作製例１  ステレオコンプレックス型ポリメチルメタクリレート（ＰＭＭＡ）中空糸の作製]
ポリスチレン換算のＧＰＣ法による重量平均分子量が４０万のシンジオタクチック（ｓｙｎ）−ＰＭＭＡ１３７ｇと重量平均分子量が１４０万のｓｙｎ−ＰＭＭＡ８０ｇ、平均分子量が５０万のアイソタクチック（ｉｓｏ）−ＰＭＭＡ３５ｇをジメチルスルホキシド１１８５ｇと混合し、１１０℃で８時間撹拌し紡糸原液を調製した。
【００３９】
得られた紡糸原液を９９℃に保温された外径／内径＝２．１／１．９５ｍｍφの環状スリット型中空口金から、１．１ｇ／ｍｉｎの割合で、空気中に吐出した。同時に中空内部には窒素ガスを注入した。乾式部分の長さは６０ｃｍ、凝固浴には４０℃の水を用いた。凝固した中空糸を水洗後、７５℃、７３％のグリセリン水溶液で５％の弛緩熱処理を行ってサンプリングした。該中空糸の内径／膜厚は２００／３０μｍであった。得られた中空糸は２５ｋＧｙでγ線滅菌した。
【００４０】
[作製例２  ステレオコンプレックス非形成型ＰＭＭＡ中空糸の作製]
ポリスチレン換算のＧＰＣ法による重量平均分子量が４０万のｓｙｎ−ＰＭＭＡ１９８ｇと重量平均分子量が１４０万のｓｙｎ−ＰＭＭＡ１５４ｇをジメチルスルホキシド１６５５ｇと混合し、１１０℃で８時間撹拌し紡糸原液を調製した。
【００４１】
得られた紡糸原液を９９℃に保温された外径／内径＝２．１／１．９５ｍｍφの環状スリット型中空口金から、１．１ｇ／ｍｉｎの割合で、空気中に吐出した。同時に中空内部には窒素ガスを注入した。乾式部分の長さは６０ｃｍ、凝固浴には４０℃の水を用いた。凝固した中空糸を水洗後、７５℃、７３％のグリセリン水溶液で５％の弛緩熱処理を行ってサンプリングした。該中空糸の内径／膜厚は２００／３０μｍであった。得られた中空糸は２５ｋＧｙでγ線滅菌した。
【００４２】
[作製例３  ステレオコンプレックス非形成型ＰＭＭＡ平膜の作製]
ポリスチレン換算のＧＰＣ法による重量平均分子量が４０万のｓｙｎ−ＰＭＭＡ１０重量％をジメチルスルホキシドと混合し、８０℃で８時間撹拌し原液を調製した。この溶液を０．１ｍｍスペーサー付きの８０℃のガラス板に塗布し、ドクターブレードにて溶液を引き延ばしたものを水中にいれて、凝固させ、ＰＭＭＡからなる平膜状の材料を作製した。得られた平膜は２５ｋＧｙでγ線滅菌した。
【００４３】
[作製例４  メルカプト基を有するＰＥＧの調製]
ＮａＣｌを０．１５ｍＭ含む２０ｍＭリン酸緩衝液（ｐＨ７．５）に５ｍｇ／ｍｌに溶解したアミノ化メトキシＰＥＧ（シェアウォーター社、分子量５０００、片末端アミノ基、片末端メトキシ基）にＮ−スクシンイミジル ３−（２−ピリジルジチオ）−プロピオネート（ピアス社製、ＳＰＤＰ）を２０ｍＭに溶解したジメチルスルホキシド溶液を５倍モル量添加し、３０分室温で反応させた後、ジチオスレイトール（ピアース社製）を２５ｍＭとなるように添加し、片末端がメルカプト基のメトキシＰＥＧを得た。
【００４４】
＜実施例１、比較例１＞
市販のアミノ化メトキシＰＥＧ（分子量５０００，シェアウォーター社）の５００ｐｐｍ水溶液１ｍｌに作製例３で得られたＰＭＭＡ平膜（含水率７５重量％）を０．３６ｇ（乾燥重量０．１ｇ）を添加したところアミノ化メトキシＰＥＧは固定化し（８０％）、アミノ基を有する材料を作製することができた。一方、平膜を乾燥させたものには固定化されなかった（比較例１）。
【００４５】
＜実施例２、比較例２＞
市販のビオチンＰＥＧ（分子量３４００，シェアウォーター社）の５１００ｐｐｍ水溶液１ｍｌに作製例１で得られた（含水率８３重量％、開孔率８０％）中空糸０．８６ｇ（乾燥重量０．１５ｇ）を添加したところビオチン化ＰＥＧは固定化し（９５％）、ビオチンを固定化した材料を作製することができた。一方、中空糸を乾燥させたものには固定化されなかった（比較例２）。
【００４６】
＜実施例３、比較例３＞
市販のエポキシＰＥＧ（分子量５０００，シェアウォーター社）化抗体の５００ｐｐｍ水溶液１ｍｌに作製例２で得られた中空糸（含水率７９重量％、開孔率７５％）０．９６ｇ（乾燥重量０．２ｇ）を添加したところエポキシ化ＰＥＧは固定化され（９５％）、エポキシ基を導入した材料を作製することができた。一方、中空糸を乾燥させたものには固定化されなかった（比較例３）。
【００４７】
＜実施例４＞
２５ｋＧｙでγ線滅菌されたＰＭＭＡ中空糸膜からなる東レ製人工腎臓“フィルトライザー”（ＢＫ−１．０Ｆ）に作製例４で得られた片末端がメルカプト基のメトキシＰＥＧ、５００ｐｐｍを充填後、水洗した。メルカプト基を有するＰＥＧは１モジュール当たり１２０ｍｇ固定化され、メルカプト基を導入した材料からなるカラムを作製することができた。
【００４８】
【発明の効果】
本発明により、官能基を有するポリアルキレングリコールをアクリル系ポリマーからなる材料に添加することにより、容易に官能基を有する材料を提供することができる。